mwirth-epo/epo-nmt-datasets huggingface dataset:
이로 인해 황산(H2SO4) 및 악질하수로 인해 콘크리트 구조물이 화학적 침식 등으로 열화가 촉진되어 내구수명이 짧아질 뿐만 아니라 내부의 철근부식이 급격히 진행된다.
For this reason, due to sulfuric acid (H2SO4) and bad sewage, a concrete structure is subjected to, for instance, chemical erosion, and degradation thereof is accelerated to reduce a durability life thereof, and internal reinforcing bars thereof are rapidly corroded.
본 발명의 실시예에 따른 텍스타일 그리드 보강재와 고내구성 무기계 결합재를 이용한 콘크리트 구조물의 경우, 오폐수시설 등에 적용하는 결합재의 화학저항성능을 향상시키기 위하여 시멘트를 사용하지 않고 알칼리 활성화제를 사용하는 무시멘트계 결합재를 제공한다.
In the case of the concrete structure using a textile grid reinforcement and a highly durable inorganic binder according to an embodiment of the present invention, to improve chemical resistance performance of a binder applied to, for instance, sewage and wastewater facilities, a cement-free binder using an alkali activator rather than cement is provided.
표 3은 화학적 저항성능 고내구성 결합재의 배합표(단위: kg/㎥)를 나타낸다.
Table 3 shows a mixing table for a highly durable binder with chemical resistance performance (in units of kg/m3).[Table 3]
본 발명의 실시예에 따른 텍스타일 그리드 보강재와 고내구성 무기계 결합재를 이용한 콘크리트 구조물은, 도 14에 도시된 바와 같이, 화학적 저항성능 고내구성 결합재의 성능을 평가하기 위하여 기존 시멘트 결합재와 본 발명의 실시예에 따른 화학적 저항성능 고내구성 결합재로 제작한 콘크리트 시편을 황산 15%용액에 28일간 침지시킨 후 무게를 측정한 결과를 도시하였다.
As illustrated in FIG. 14, in the concrete structure using a textile grid reinforcement and a highly durable inorganic binder according to an embodiment of the present invention, to evaluate performance of the highly durable binder with chemical resistance performance, an existing cement binder and a concrete specimen made of the highly durable binder with chemical resistance performance according to an embodiment of the present invention are immersed in a 15% sulfuric acid solution for 28 days and then their weight was measured, and the results are shown.
실험결과에 따르면 기존 시멘트계 결합재는 약 25%의 질량감소가 있었으나 본 발명의 고내구성 결합재는 화학적 저항성능이 우수하여 질량 감소가 없었다.
According to the test results, the weight of the existing cement binder is reduced by about 25%, but the weight of the highly durable binder of the present invention is not reduced due to excellent chemical resistance performance.
결국, 본 발명의 실시예에 따르면, 코팅재를 코팅하여 부착력을 향상시킨 텍스타일 그리드 보강재를 노후 콘크리트 구조물에 부착하되, 사용환경과 보강목적에 따라 염해저항성능이나 화학저항성능을 갖는 고내구성 무기계 결합재를 선택적으로 사용하여 텍스타일 그리드 보강재를 부착함으로써, 노후 콘크리트 구조물을 용이하게 보수보강할 수 있다.
Finally, according to an embodiment of the present invention, a textile grid reinforcement that is coated with a coating material and improves adhesiveness is adhered to an old concrete structure, but a highly durable inorganic binder having chloride penetration resistance performance or chemical resistance performance is selectively used to adhere the textile grid reinforcement according to a use environment and a reinforcement purpose, and thereby an old concrete structure can be easily repaired and reinforced.
즉, 유기계 접착제 대신에 시멘트 등 무기계 결합재를 활용하여 텍스타일 그리드 보강재를 부착함으로써 노후 콘크리트 구조물을 용이하게 보수보강할 수 있다.
That is, a textile grid reinforcement is adhered using an inorganic binder such as cement in place of an organic adhesive, and thereby an old concrete structure can be easily repaired and reinforced.
[(제1 실시예) 텍스타일 그리드 보강재와 고내구성 무기계 결합재를 이용한 콘크리트 구조물 보수보강 공법]
[(First embodiment) Method of repairing and reinforcing concrete structure using textile grid reinforcement and highly durable inorganic binder]
도 15는 본 발명의 실시예에 따른 텍스타일 그리드 보강재와 고내구성 무기계 결합재를 이용한 콘크리트 구조물 보수보강 공법의 동작흐름도이고, 도 16a 내지 도 16d는 각각 본 발명의 실시예에 따른 텍스타일 그리드 보강재와 고내구성 무기계 결합재를 이용한 콘크리트 구조물 보수보강 공법을 구체적으로 설명하기 위한 도면들이다.
FIG. 15 is a process flow chart illustrating a method of repairing and reinforcing a concrete structure using a textile grid reinforcement and a highly durable inorganic binder according to a first embodiment of the present invention, and FIGS. 16A to 16D are views specifically illustrating the method of repairing and reinforcing a concrete structure using a textile grid reinforcement and a highly durable inorganic binder according to an embodiment of the present invention, respectively.
본 발명의 실시예에 따른 텍스타일 그리드 보강재와 고내구성 무기계 결합재를 이용한 콘크리트 구조물 보수보강 공법은, 전술한 도 4에 도시된 바와 같이, 노후 콘크리트 구조물(110) 표면에 일반적으로 격자 형상으로 제작된 섬유보강재인 텍스타일 그리드 보강재(120)를 고내구성 무기계 결합재(130) 내부에 매립하여 시공하는 노후 콘크리트 구조물 보수보강 공법으로서, 이때, 고내구성 무기계 결합재(130)가 접착제 역할을 하게 된다.
As illustrated in FIG. 4 described above, the method of repairing and reinforcing a concrete structure using a textile grid reinforcement and a highly durable inorganic binder according to an embodiment of the present invention is an old concrete structure repairing and reinforcing method of embedding and constructing the textile grid reinforcement 120, which is a fiber reinforcement that is generally made on the surface of the old concrete structure 110 in a grid shape, in the highly durable inorganic binder 130.
이러한 공법으로 시공된 콘크리트를 일반적으로 텍스타일 보강 콘크리트(Textile Reinforce Concrete: TRC)라고 한다.
Concrete constructed by this method is generally referred to as textile reinforced concrete (TRC).
도 15를 참조하면, 본 발명의 실시예에 따른 텍스타일 그리드 보강재와 고내구성 무기계 결합재를 이용한 콘크리트 구조물 보수보강 공법은, 먼저, 노후 콘크리트 구조물(110)과의 부착력 향상을 위해 코팅재가 코팅된 텍스타일 그리드 보강재(120)를 형성한다(S110). 이때, 상기 코팅재는 샌드페이퍼 마모재로 사용되는 산화알루미나(Al2O3) 분말이고, 상기 코팅재의 입도는 상기 텍스타일 그리드 보강재(120)의 종류와 규격에 따라 결정될 수 있다.
Referring to FIG. 15, a method of repairing and reinforcing a concrete structure using a textile grid reinforcement and a highly durable inorganic binder according to a first embodiment of the present invention forms a textile grid reinforcement 120 coated with a coating material to improve adhesiveness with an old concrete structure 110 (S110).
다음으로, 상기 노후 콘크리트 구조물(110)의 사용환경과 보수보강 목적에 따른 고내구성 무기계 결합재(130)를 배합 제조한다(S120).
Next, a highly durable inorganic binder 130 is mixed and made according to a use environment of the old concrete structure 110 and repair and reinforcement purposes (S120).
다음으로, 상기 노후 콘크리트 구조물(110)에 열화 부위가 있는 경우, 상기 노후 콘크리트 구조물(110)에 열화 부위를 미리 제거한다(S130). 이때, 상기 노후 콘크리트 구조물(110) 내에 매립된 철근이 부식된 경우 철근 깊이까지 열화 단면을 제거하고, 필요시 추가 철근을 배근하는 것이 바람직하다.
Next, in the case where a degraded portion is present in the old concrete structure 110, the degraded portion is pre-removed from the old concrete structure 110 (S130).
다음으로, 도 16a에 도시된 바와 같이, 상기 노후 콘크리트 구조물(110) 표면에 상기 고내구성 무기계 결합재(130)로 형성된 솟크리트를 타설하여 1차 몰탈층(150)을 형성한다(S140).
Next, as illustrated in FIG. 16A, shotcrete formed of the highly durable inorganic binder 130 is poured on the surface of the old concrete structure 110, and a primary mortar layer 150 is formed (S140).
다음으로, 상기 텍스타일 그리드 보강재(120) 및 그리드 고정장치(140)를 상기 1차 몰탈층(150) 상부에 거치한다(S150). 보다 구체적으로, 도 16b에 도시된 바와 같이, 상기 그리드 고정장치(140)는, 상기 노후 콘크리트 구조물(110)에 타입되는 몸체로서 ㄷ자 형상의 앵커핀(141); 및 상기 앵커핀(141)의 타입시 상기 텍스타일 그리드 보강재(120)를 타입 충격으로부터 보호하도록 상기 앵커핀 상단에 구비되는 타입충격 완충재(142)를 포함하며, 상기 그리드 고정장치(140)는 상기 텍스타일 그리드 보강재(120)의 거치시 그리드 위사 및 경사 교차지점을 상부를 관통하여 상기 노후 콘크리트 구조물(110)에 타입 고정된다.
More specifically, as illustrated in FIG. 16B, the grid fixing unit 140 is a body driven into the old concrete structure 110, and includes the U-shaped anchor pin 141 and the a driving impact buffer 142 that is provided at an upper end of the anchor pin so as to protect the textile grid reinforcement 120 from a driving impact when the anchor pin 141 is driven.
다음으로, 상기 그리드 고정장치(140)를 사용하여 상기 텍스타일 그리드 보강재(120)를 상기 노후 콘크리트 구조물(110)에 고정시킨다(S160). 보다 구체적으로, 도 16c에 도시된 바와 같이, 상기 그리드 고정장치(140)를 화약식 또는 에어타카로 상기 노후 콘크리트 구조물(110)에 타입시켜 상기 텍스타일 그리드 보강재(120)를 견고하게 상기 노후 콘크리트 구조물(110)에 고정시킬 수 있다.
More specifically, as illustrated in FIG. 16C, the grid fixing unit 140 is driven into the old concrete structure 110 by an explosive or pneumatic tacker, and enables the textile grid reinforcement 120 to be firmly fixed to the old concrete structure 110.
만일, 상기 1차 몰탈층(150)이 거치하는 상기 텍스타일 그리드 보강재(120)를 지지할 수 있을 정도로 경화된 경우, 상기 그리드 고정장치(140)의 타입 깊이를 조절하여 경화된 상기 1차 몰탈층(150)에 상기 텍스타일 그리드 보강재(120)를 고정할 수도 있다.
If the primary mortar layer 150 is hardened enough to support the placed textile grid reinforcement 120, the textile grid reinforcement 120 can be fixed to the hardened primary mortar layer 150 by adjusting a driven depth of the grid fixing unit 140.
다음으로, 도 16d에 도시된 바와 같이, 상기 고내구성 무기계 결합재(130)로 형성된 숏크리트를 상기 텍스타일 그리드 보강재(120) 상에 타설하여 2차 몰탈층(160)을 형성한다(S170). 이때, 상기 텍스타일 그리드 보강재(120)가 수평을 유지하도록 양측에서 잡아당겨 긴장력을 도입하는 것이 바람직하다.
Next, as illustrated in FIG. 16D, the shotcrete formed of the highly durable inorganic binder 130 is poured on the old concrete structure 110, and forms a secondary mortar layer 160 (S170).
다음으로, 상기 2차 몰탈층(160)을 경화시켜 상기 노후 콘트리트 구조물(110)의 보수보강을 완료한다(S180).
Next, the secondary mortar layer 160 is hardened to complete repairing and reinforcing of the old concrete structure 110 (S180).
본 발명의 실시예에 따른 텍스타일 그리드 보강재와 고내구성 무기계 결합재를 이용한 콘크리트 구조물 보수보강 공법에서, 상기 고내구성 무기계 결합재(130)는 염해저항성능을 갖는 염해 저항성 무기계 결합재이거나 화학저항성능을 갖는 화학적 저항성 무기계 결합재일 수 있다.
In the method of repairing and reinforcing a concrete structure using a textile grid reinforcement and a highly durable inorganic binder according to an embodiment of the present invention, the highly durable inorganic binder 130 may be a chloride penetration resistant inorganic binder having chloride penetration resistance performance or a chemical resistant inorganic binder having chemical resistance performance.
구체적으로, 상기 염해 저항성 무기계 결합재는, 100중량부의 시멘트, 100중량부의 염해 저항성 결합재, 210~250중량부의 잔골재, 55~65중량부의 배합수 및 1.5~3중량부의 고성능 감수제를 혼합하여 형성되고, 이때, 상기 염해 저항성 결합재는 90~95중량%의 고로슬래그 미분말과 5~10중량%의 염분흡착제를 혼합하여 형성되며, 상기 염분흡착제는 탄산칼슘인 것이 바람직하다.
Specifically, the chloride penetration resistant inorganic binder is made by mixing 100 parts of weight of cement, 100 parts of weight of a chloride penetration resistant binder, 210 to 250 parts of weight of fine aggregate, 55 to 65 parts of weight of mixing water, and 1.5 to 3 parts of weight of a high-performance water reducing admixture.
또한, 상기 화학적 저항성 무기계 결합재는 무시멘트계 결합재로서, 100중량부의 고로슬래그 미분말, 35~45중량부의 플라이애시, 165~180중량부의 잔골재, 55~65중량부의 배합수 및 8~20중량부의 알칼리 자극제를 혼합하여 형성될 수 있다.
Further, the chemical resistant inorganic binder is a cement-free binder, and may be made by mixing 100 parts of weight of a fine blast furnace slag powder, 35 to 45 parts of weight of fly ash, 165 to 180 parts of weight of fine aggregate, 55 to 65 parts of weight of mixing water, and 8 to 20 parts of weight of an alkali accelerator.
[(제2 실시예) 텍스타일 그리드 보강재와 고내구성 무기계 결합재를 이용한 콘크리트 구조물 보수보강 공법]
[(Second embodiment) Method of repairing and reinforcing concrete structure using textile grid reinforcement and highly durable inorganic binder]
도 17은 본 발명의 제2 실시예에 따른 텍스타일 그리드 보강재와 고내구성 무기계 결합재를 이용한 콘크리트 구조물 보수보강 공법의 동작흐름도이다.
FIG. 17 is a process flow chart illustrating a method of repairing and reinforcing a concrete structure using a textile grid reinforcement and a highly durable inorganic binder according to a second embodiment of the present invention.
도 17을 참조하면, 본 발명의 제2 실시예에 따른 텍스타일 그리드 보강재와 고내구성 무기계 결합재를 이용한 콘크리트 구조물 보수보강 공법은, 먼저, 노후 콘크리트 구조물(110)과의 부착력 향상을 위해 코팅재가 코팅된 텍스타일 그리드 보강재(120)를 형성한다(S210).
Referring to FIG. 17, first, a method of repairing and reinforcing a concrete structure using a textile grid reinforcement and a highly durable inorganic binder according to a second embodiment of the present invention forms the textile grid reinforcement 120 coated with a coating material to improve adhesiveness with the old concrete structure 110 (S210).
다음으로, 상기 노후 콘크리트 구조물(110)의 사용환경과 보수보강 목적에 따른 고내구성 무기계 결합재(130)를 배합 제조한다(S220).
Next, a highly durable inorganic binder 130 is mixed and made according to a use environment of the old concrete structure 110 and repair and reinforcement purposes (S220).
다음으로, 상기 노후 콘크리트 구조물(110)에 열화 부위가 있는 경우, 상기 노후 콘크리트 구조물(110)에 열화 부위를 미리 제거한다(S230).
Next, in the case where a degraded portion is present in the old concrete structure 110, the degraded portion is pre-removed from the old concrete structure 110 (S230).
다음으로, 상기 텍스타일 그리드 보강재(120) 및 그리드 고정장치(140)를 상기 노후 콘크리트 구조물(110) 표면에 거치하고(S240), 다음으로, 상기 그리드 고정장치(140)를 사용하여 상기 텍스타일 그리드 보강재(120)를 상기 노후 콘크리트 구조물(110)에 고정시킨다(S250).
Next, the textile grid reinforcement 120 and the grid fixing unit 140 are placed on a surface of the old concrete structure 110 (S240), and then the textile grid reinforcement 120 is fixed to the old concrete structure 110 using the grid fixing unit 140 (S250).
다음으로, 내구성 무기계 결합재(130)로 형성된 숏크리트를 상기 텍스타일 그리드 보강재(120) 상에 타설하여 상기 텍스타일 그리드 보강재(120)가 매립된 몰탈층을 형성한다(S260).
Next, shotcrete formed of the highly durable inorganic binder 130 is poured on the textile grid reinforcement 120, and a mortar layer in which the textile grid reinforcement 120 is embedded is formed (S260).
다음으로, 상기 몰탈층을 경화시켜 상기 노후 콘트리트 구조물(110)의 보수보강을 완료한다(S270).
Next, the mortar layer is hardened to complete repairing and reinforcing of the old concrete structure 110 (S270).
본 발명의 제2 실시예에 따른 텍스타일 그리드 보강재와 고내구성 무기계 결합재를 이용한 콘크리트 구조물 보수보강 공법의 경우, 전술한 본 발명의 제1 실시예에 따른 텍스타일 그리드 보강재와 고내구성 무기계 결합재를 이용한 콘크리트 구조물 보수보강 공법과 비교하면, 텍스타일 그리드 보강재(120)를 그리드 고정장치(140)로 상기 노후 콘크리트 구조물(110) 표면에 선고정한 후, 소요 두께만큼 몰탈을 일괄 시공하는 방식이다.
In the case of the method of repairing and reinforcing a concrete structure using a textile grid reinforcement and a highly durable inorganic binder according to a second embodiment of the present invention, in comparison with the above-mentioned method of repairing and reinforcing a concrete structure using a textile grid reinforcement and a highly durable inorganic binder according to a first embodiment of the present invention, after the textile grid reinforcement 120 is prefixed to the surface of the old concrete structure 110 using the grid fixing unit 140, the mortar is constructed en bloc to a required thickness.
한편, 도 18은 본 발명의 실시예에 따른 텍스타일 그리드 보강재와 고내구성 무기계 결합재를 이용한 콘크리트 구조물 보수보강 공법에 의해 보수보강된 콘크리트 구조물인 콘크리트 슬래브 파괴시험을 설명하기 위한 도면이다.
Meanwhile, FIG. 18 is a view illustrating a fracture test of a concrete slab that is a concrete structure repaired and reinforced by the method of repairing and reinforcing a concrete structure using a textile grid reinforcement and a highly durable inorganic binder according to an embodiment of the present invention.
본 발명의 실시예에 따른 텍스타일 그리드 보강재와 고내구성 무기계 결합재를 이용한 콘크리트 구조물 보수보강 공법의 성능 향상 효과를 검증하기 위하여, 길이 2m, 폭 1m, 두께 20㎝로 제작된 철근콘크리트 슬래브(철근 보강비 = 0.004)의 하면을 두께 20㎜의 TRC로 보강한 후 도 18에 도시한 만능재하시험기를 이용하여 파괴시험을 실시하였다.
To verify a performance improving effect of the method of repairing and reinforcing a concrete structure using a textile grid reinforcement and a highly durable inorganic binder according to an embodiment of the present invention, after a lower surface of a reinforced concrete slab (reinforcing bar reinforcement ratio=0.004) formed with a length of 2 m, a width of 1 m, and a thickness of 20 cm was reinforced by TRC having a thickness of 20 mm, the fracture test was performed using a universal loading test machine illustrated in FIG. 18.
표 4는 파괴시험 결과를 나타낸다.
Table 4 shows results of the fracture test.[Table 4]
[표 4]
According to the fracture test results shown in Table 4, in the case of a test specimen having a reinforced one ply grid, a crack initiation load is increased to 200%, and a fracture load is increased to 150% compared to an unreinforced slab test specimen.
표 4로 나타낸 파괴시험 결과에 따르면 그리드를 1겹으로 보강한 시험체의 경우 무보강 슬래브 시험체에 비하여 균열발생하중은 200%, 파괴하중은 150%로 증가하였으며, 그리드 2겹으로 보강한 시험체의 경우 무보강 시험체에 비하여 균열발생하중은 200%, 파괴하중은 207%로 증가하였다.
In the case of a test specimen having a reinforced two ply grid, a crack initiation load is increased to 200%, and a fracture load is increased to 207% compared to an unreinforced slab test specimen.
따라서, 본 발명의 TRC 보강공법은 불과 20㎜ 두께로 보강하는 경우에도 구조적 성능향상 효과가 매우 큰 것을 알 수 있다.
Therefore, it can be seen from the TRC reinforcing method of the present invention that a structural performance improving effect was very large despite reinforcing with only a thickness of 20 mm.
결국, 본 발명의 실시예에 따르면, 탄소섬유와 같은 텍스타일 그리드 보강재(섬유보강재) 및 고내구성 무기계 결합재 모두 불연소재이기 때문에 내화성능이 우수하고, 특히, 화재위험에 노출된 시설물 보강에 효과적으로 활용할 수 있다.
Finally, according to an embodiment of the present invention, because both the textile grid reinforcement (the fiber reinforcement) such as a carbon fiber and the highly durable inorganic binder are incombustible materials, refractory performance is excellent, and particularly the present invention can be applied to reinforcing facilities exposed to the danger of fire.
또한, 본 발명의 실시예에 따르면, 젖은 구조물이나 동절기에도 시공이 가능한 무기계 결합재를 사용함으로써, 누수가 발생해도 탈락하지 않는 등 종래의 기술에 따른 접착 공법의 문제점을 해결할 수 있다.
Further, according to an embodiment of the present invention, the inorganic binder that can be constructed for a wet structure or in the winter season is used, and thereby the problem of the adhering method according to the related art can be solved, for instance, the concrete structure does not fall off despite a leakage of water.
특히, 탄소섬유와 같은 텍스타일 그리드 보강재(섬유보강재)는 철근처럼 부식하지 않기 때문에 제설제를 사용하는 도로시설물이나 염분에 노출되는 방파제와 같은 해양항만시설물을 효과적으로 보수보강할 수 있다.
Especially, because the textile grid reinforcement (the fiber reinforcement) such as a carbon fiber is not corroded like the reinforcing bar, road facilities on which a snow-removing agent is used or marine and harbor facilities such as a breakwater exposed to salt can be effectively repaired and reinforced.
전술한 본 발명의 설명은 예시를 위한 것이며, 본 발명이 속하는 기술분야의 통상의 지식을 가진 자는 본 발명의 기술적 사상이나 필수적인 특징을 변경하지 않고서 다른 구체적인 형태로 쉽게 변형이 가능하다는 것을 이해할 수 있을 것이다.
The above description of the present invention is for illustration, and those having ordinary knowledge in the art to which the present invention pertains should understand that the embodiments of the present invention can be easily modified in other specific forms without changing the technical spirit or essential characteristics of the present invention.
그러므로 이상에서 기술한 실시예들은 모든 면에서 예시적인 것이며 한정적이 아닌 것으로 이해해야만 한다.
Therefore, it should be understood that the embodiments described above are illustrative and non-restrictive in every aspect.
예를 들어, 단일형으로 설명되어 있는 각 구성 요소는 분산되어 실시될 수도 있으며, 마찬가지로 분산된 것으로 설명되어 있는 구성 요소들도 결합된 형태로 실시될 수 있다.
For example, components described in a single form may be implemented in a dispersed form, and similarly components described in a dispersed form may be implemented in a combined form.
본 발명의 범위는 상기 상세한 설명보다는 후술하는 특허청구범위에 의하여 나타내어지며, 특허청구범위의 의미 및 범위 그리고 그 균등 개념으로부터 도출되는 모든 변경 또는 변형된 형태가 본 발명의 범위에 포함되는 것으로 해석되어야 한다.
The scope of the present invention is defined by the claims to be described below rather than the detailed description.
100: 보수보강 콘크리트 구조물 141: 앵커핀 142: 타입충격 완충재
It should be interpreted that all the modifications and alterations derived from the meanings and scope of the claims and their equivalents are included in the scope of the present invention.
고온 열 저장 유닛, 저온 저장 유닛, 적어도 하나의 압축기(102) 및 적어도 하나의 터빈(104)을 포함하고,상기 고온 열 저장 유닛, 상기 저온 저장 유닛의 상기 적어도 하나의 터빈(104), 및 상기 적어도 하나의 압축기(102)는 라인을 통해 서로 연결되어, 상기 라인에서 순환하는 기체 작업 매체가 반시계방향 히트 펌프 사이클 또는 시계방향 작업 사이클을 통해 흐르고, 상기 압축기(102)의 출구(151)는 상기 터빈(104)의 입구(153)와 연결되고, 상기 터빈(104)의 출구(155)는 상기 압축기(102)의 입구(157)와 연결되고,상기 압축기(102)의 출구(151) 및 상기 터빈(104)의 입구(153) 사이에 제1 열 교환기(116)가 있고, 상기 터빈(104)의 출구(155) 및 상기 압축기(102)의 입구(157) 사이에 제2 열 교환기(126)가 있고, 상기 작업 매체가 상기 제1 열 교환기(116) 및 상기 제2 열 교환기(126) 각각의 일측을 횡단하는 열 에너지 저장 시스템으로서,상기 고온 열 저장 유닛(112-HM) 및 상기 저온 저장 유닛(112-KM)은 충전층 저장 유닛이고,상기 제1 열 교환기(116) 및 상기 고온 열 저장 유닛(112-HM) 사이에 제1 열 전달 시스템(159)이 있고,상기 제2 열 교환기(116) 및 상기 저온 저장 유닛(122-KM) 사이에 제2 열 전달 시스템(161)이 있고,상기 열 전달 시스템(159, 161)이 기체 열 전달 매체와 함께 작동하는 열 에너지 저장 시스템.
Thermal energy storage system comprising a high temperature heat storage unit, a cold storage unit, at least one compressor (102), and at least one turbine (104), wherein the high-temperature heat storage unit, the at least one turbine (104) of the cold storage unit, and the at least one compressor (102) are connected to each other via lines such that a gaseous work medium circulating in the lines can either run through a counterclockwise heat pump cycle or a clockwise work cycle, wherein an outlet (151) of the compressor (102) is connected with an inlet (153) of the turbine (104), wherein an outlet (155) of the turbine (104) is connected with an inlet (157) of the compressor (102), wherein there is a first heat exchanger (116) between the outlet (151) of the compressor (102) and the inlet (153) of the turbine (104), wherein there is a second heat exchanger (126) between the outlet (155) of the turbine (104) and the inlet (157) of the compressor (102), wherein one side each of the first heat exchanger (116) and the second heat exchanger (126) is traversed by the work medium, characterized in that, 18557677_1 (GHMatters) P11.
고온 열 저장 유닛, 저온 저장 유닛, 적어도 하나의 압축기(102) 및 적어도 하나의 터빈(104)을 포함하고,상기 고온 열 저장 유닛, 상기 적어도 하나의 터빈(104), 상기 저온 저장 유닛 및 상기 적어도 하나의 압축기(102)는 라인을 통해 서로 연결되어, 상기 라인에서 흐르는 기체 작업 매체가 반시계방향 히트 펌프 사이클 또는 시계방향 작업 사이클을 통해 흐를 수 있고, 상기 압축기(102)의 출구(151)는 상기 터빈(104)의 입구(153)와 연결되고, 상기 터빈(104)의 출구(155)는 상기 압축기(102)의 입구(157)와 연결되고,상기 압축기(102)의 출구(151) 및 상기 터빈(104)의 입구(153) 사이에 제1 열 교환기(116)가 있고, 상기 작업 매체가 상기 제1 열 교환기(116)의 한쪽을 횡단하는 열 에너지 저장 시스템으로서,상기 고온 열 저장 유닛(112-HM) 및 상기 저온 저장 유닛(112-KM)은 충전층 저장 유닛으로서 설계되고,상기 제1 열 교환기(116) 및 상기 고온 열 저장 유닛(112-HM) 사이에 제1 열 전달 시스템(159)이 있고,상기 제1 열 전달 시스템(159)이 기체 열 전달 매체와 함께 작동하고,상기 저온 저장 유닛(122-KM)은 터빈(104)의 출구(155) 및 압축기(102)의 입구(157) 사이의 사이클에서 통합되어, 작업 매체가 상기 저온 저장 유닛(122-KM)을 통해 흐르는 열 에너지 저장 시스템.
Thermal energy storage system comprising a high temperature heat storage unit, a cold storage unit, at least one compressor (102), and at least one turbine (104), wherein the high-temperature heat storage unit, the at least one turbine (104), the cold storage unit, and the at least one compressor (102) are connected to each other via lines such that a gaseous work medium flowing in the lines can either run through a counterclockwise heat pump cycle or a clockwise work cycle, wherein an outlet (151) of the compressor (102) is connected with an inlet (153) of the turbine (104), 18557677_1 (GHMatters) P11.
제1항 또는 제2항에 있어서, 상기 고온 열 저장 유닛(112-HM) 및/또는 저온 저장 유닛(122-KM)은, 미립(fine-grained)/과립(granulate), 바람직하게 광물, 저장 재료가 존재하는 하나 이상의 저장 모듈(HM, KM)로 구성되는 열 에너지 저장 시스템.
AU 41 (122-KM) consist of one or more storage modules (HM, KM) in which fine-grained/granulate, preferably mineral, storage material is present.
제3항에 있어서, 저장 모듈(HM, KM) 내의 저장 재료가 공기 또는 기체 투과성 벽(167)의 형태로 배치되는 열 에너지 저장 시스템.
Thermal energy storage system according to claim 3, characterized in that the storage material in the storage modules (HM, KM) is arranged in the form of air- or gas-permeable walls (167).
제1항 또는 제3항 및 제1항 또는 제4항 및 제3항 및 제1항에 있어서, 상기 제1 및 제2 열 전달 시스템(159, 161)은 적어도 하나의 송풍기(HF, KF), 파이프라인 및 플랩(Hi, Kj)을 포함하고, 상기 제1 및 제2 열 전달 시스템(159, 161)은 플랩의 활성화를 통해 하나 이상의 저장 모듈(HM, KM)을 로딩 또는 언로딩하도록 설정되는 열 에너지 저장 시스템.
Thermal energy storage system according to claim 1, or claims 3 and 1, or claims 4 and 3 and 1, characterized in that the first and second heat transfer systems (159, 161) comprise at least one blower (HF, KF), pipelines, and flaps (Hi, Kj), and that the first and second heat transfer systems (159, 161) are set up to load or unload one or more storage modules (HM, KM) via activation of the flaps.
선행하는 항 중 어느 한 항에 있어서, 반시계방향 히트 펌프 사이클로서 동작하는 제1 압축기(104 E) 및 시계방향 작업 사이클로서 동작하는 제2 압축기(102 B)를 포함하는 열 에너지 저장 시스템.
Thermal energy storage system according to one of the preceding claims, characterized in that it comprises a first compressor (104 E) for operation as a counterclockwise heat pump cycle, and a second compressor (102 B) for operation as a clockwise work cycle.
선행하는 항 중 어느 한 항에 있어서, 반시계방향 히트 펌프 사이클로서 동작하는 제1 터빈(102 E) 및 시계방향 작업 사이클로서 동작하는 제2 터빈(104 B)을 포함하는 열 에너지 저장 시스템.
Thermal energy storage system according to one of the preceding claims, characterized in that it comprises a first turbine (102 E) for operation as a counterclockwise heat pump cycle, and a second turbine (104 B) for operation as a clockwise work cycle.
선행하는 항 중 어느 한 항에 있어서, 적어도 하나의 전기 기계(100, 101)를 포함하고, 상기 적어도 하나의 전기 기계(100, 101)는 상기 압축기(102) 및/또는 터빈(104)과 연결되는 열 에너지 저장 시스템.
Thermal energy storage system according to one of the preceding claims, characterized in that it comprises at least one electrical machine (100, 101), and that the at least one electrical machine (100, 101) is connected with the compressor (102) and/or the turbine (104).